(57)【特許請求の範囲】
【請求項１】
色素増感型太陽電池の光電極の製造方法であって、
増感色素を半導体電極に吸着する際に使用する色素吸着液に、前記半導体電極の表面に共吸着する化合物を混合し、
前記化合物にチタン化合物を用いる、ことを特徴とする光電極の製造方法。
【請求項２】
前記チタン化合物が水酸化チタンである、ことを特徴とする請求項１に記載の光電極の製造方法。
【請求項３】
前記増感色素に、その骨格構造が平面状の色素を用いる、ことを特徴とする請求項１または２に記載の光電極の製造方法。
【請求項４】
前記増感色素に、ルテニウム金属錯体色素を用いる、ことを特徴とする請求項１乃至３のいずれか１項に記載の光電極の製造方法。
【請求項５】
前記増感色素に、フタロシアニン骨格を有し、式（３）で表されるフタロシアニン系色素を用いる、ことを特徴とする請求項１乃至３のいずれか１項に記載の光電極の製造方法。
【化１】
0005298654.tif 000020
[式３中、Ｘ１は電子供与基または水素原子である第１置換基群を表し、Ｘ２は電子吸引基または炭化水素基に１以上の電子吸引基が結合した第２置換基群を表し、Ｘ３およびＸ４は第１置換基群および第２置換基群から選択される置換基を表す。また、ｎはＸ１乃至Ｘ４のそれぞれについて独立して選択可能な１以上の整数である。さらに、ＭはＣｕ、Ｚｎ、Ｎｉ、Ｃｏ、Ｒｕ、Ａｌ、Ｒｈ、Ｏｓ、Ｐｂ、ＳｎおよびＰからなる元素の群から選択される原子を表し、Ｍの価数によりピリジンまたはピリジン誘導体がＭに配位する。第１置換基群の電子供与基は、ｔ−ブチル基、ＯＣｍＨ２ｍ＋１、ＮＲ２、または−Ｃ４Ｈ９−ｐｈ−Ｏ−で表される置換基であり、第２置換基群はＣＯＯＨ、ＣＯＯＲ、ＳＯ３Ｈ、ＰＯ３Ｈで表せる電子吸引基、または、−ＣＨ２Ｙ、−ＣＨ（ＣＨ２Ｙ）Ｙ及び−ＣＨ（ＣＨ２Ｙ）２で表される置換基である。また、ｍは１から１０までの整数を表し、Ｒは直鎖状または分枝状のアルキル基、フェニル基または１以上の水素がアルキル基に置換されたフェニル基を表し、ｐｈはフェニレンを表し、Ｙは電子吸引基のいずれかを表す。]
【請求項６】
前記増感色素に、ポリフィリン骨格を有し、式（４）で表されるポリフィリン系色素を用いる、ことを特徴とする請求項１乃至３のいずれか１項に記載の光電極の製造方法。
【化２】
0005298654.tif 000021
[式（４）中、Ｘ１は電子供与基または水素原子である第１置換基群を表し、Ｘ２は電子吸引基または炭化水素に１以上の電子吸引基が結合した第２置換基群を表し、Ｘ３およびＸ４は第１置換基群および第２置換基群から選択される置換基を表す。また、ｎはＸ１乃至Ｘ４のそれぞれについて独立して選択可能な１以上の整数である。さらに、ＭはＣｕ、Ｚｎ、Ｎｉ、Ｃｏ、Ｒｕ、Ａｌ、Ｒｈ、Ｏｓ、Ｐｂ、ＳｎおよびＰからなる元素の群から選択される元素を表し、Ｍの価数によりピリジンまたはピリジン誘導体がＭに配位する。第１置換基群の電子供与基は、ｔ−ブチル基、ＯＣｍＨ２ｍ＋１、ＮＲ２、または−Ｃ４Ｈ９−ｐｈ−Ｏ−で表される置換基であり、第２置換基群はＣＯＯＨ、ＣＯＯＲ、ＳＯ３Ｈ、ＰＯ３Ｈで表せる電子吸引基、または、−ＣＨ２Ｙ、−ＣＨ（ＣＨ２Ｙ）Ｙ及び−ＣＨ（ＣＨ２Ｙ）２で表される置換基である。ｐｈはフェニレンを表し、Ｙは電子吸引基のいずれかを表す。]
【請求項７】
請求項１乃至６のいずれか１項に記載の光電極の製造方法を含む、ことを特徴とする色素増感型太陽電池の製造方法。
【請求項８】
請求項１乃至６のいずれか１項に記載の光電極の製造方法により製造された光電極を備える、ことを特徴とする色素増感型太陽電池。
【発明の詳細な説明】
【技術分野】
【０００１】
本発明は、光電極、及び、これを備える色素増感型太陽電池の製造方法、並びに、色素増感型太陽電池に関するものである。
【背景技術】
【０００２】
太陽電池は、地球環境にかける負荷が極めて少なく、クリーンなエネルギー供給源として、より一層の普及が期待されている。特に、グレッツェルらが提案した色素増感型太陽電池は、製造コストが安価で、高い光電変換効率を示し、コンパクトな設計ができることなどから注目されている。
【０００３】
色素増感型太陽電池の一般的な構造は、透明導電性基板上に形成した酸化チタンなどの半導体多孔質膜に増感色素を担持させた光電極と、白金層などを基板上に形成して得られる対極とを対向させ、両極間にヨウ素やヨウ化物イオンなどの酸化・還元種を含む有機電解液を充填したものである。
【０００４】
半導体多孔質電極の作製方法として、半導体多孔質電極を４５０℃で焼結する工程と、焼結後の半導体多孔質電極を０．１ｍｏｌ／Ｌの四塩化チタン水溶液に浸漬する工程と、浸漬処理後の半導体多孔質電極を再焼結する工程とからなる方法が知られている（非特許文献１）。この方法で作製された半導体多孔質電極では、四塩化チタン処理によって半導体微粒子間のネッキングが増加し、電極内への電子の注入が促進されるため、太陽電池から得られる電流が増加する効果が得られる。
【０００５】
しかし、この方法は、半導体多孔質電極の表面を改質する前処理プロセスであり、担体に増感色素を担持させる色素吸着プロセスとは独立したプロセスとなっている。このため、半導体微粒子間の電気的結合性の改善や半導体表面の表面欠陥の修復等により光電変換効率を向上させる効果はあるが、半導体多孔質電極の表面に担持される増感色素に遊離の増感色素が会合することを抑制する効果はない。
【０００６】
遊離の増感色素の会合を抑制する半導体多孔質電極の作製方法として、半導体多孔質電極を５５０℃で焼結する工程と、焼結後の半導体多孔質電極を増感色素と共吸着剤としてコール酸類を含んだエタノール溶液に浸漬する工程とからなる方法が知られている（非特許文献２）。この方法で作製された半導体多孔質電極では、コール酸類が立体障害となり、遊離の増感色素が担持された増感色素に会合することを抑制するため、コール酸類を用いない方法で作製された半導体多孔質電極と比較して、外部量子効率の最大値が増加する効果が得られる。
【０００７】
しかし、十分な会合抑制効果を発揮するためには、増感色素に対して１２０〜７２０倍量のコール酸類が必要であり、またコール酸類は高価であるため、製造コストが高額になる。また、コール酸類は、増感色素が担持される担持部に吸着して会合制御を行うため、増感色素の吸着量が減少し、光電流の損失が発生してしまう。
【０００８】
【非特許文献１】Christophe J Barbe,et al.,「Nanocrystalline Titanium Oxide Electrodes for Photovoltaic」,The Journal of American Geramic Society,80(12),p3157-3171(1997)
【非特許文献２】Andreas Kay,et al.,「Artificial Photosynthesis. 1. Photosensitization of TiO2 Solar Cell with Chlorophyll Derivatives and Related Natural Porphyrins」,The Journal of Physical Chemistry,Vol97,p6272-6277(1993)
【発明の開示】
【発明が解決しようとする課題】
【０００９】
本発明は、上記問題に鑑みてなされたものであり、光電流の損失が少なく、光電変換効率が高い太陽電池を実現することができる光電極、及び、これを備える色素増感型太陽電池の製造方法、並びに、色素増感型太陽電池を提供することを目的とする。
【課題を解決するための手段】
【００１０】
上記目的を達成するため、本発明の第１の観点にかかる光電極の製造方法は、
色素増感型太陽電池の光電極の製造方法であって、
増感色素を半導体電極に吸着する際に使用する色素吸着液に、前記半導体電極の表面に共吸着する化合物を混合し、
前記化合物にチタン化合物を用いる、ことを特徴とする。
【００１１】
前記チタン化合物は、例えば、水酸化チタンである。
前記増感色素には、例えば、その骨格構造が平面状の色素が用いられる。
前記増感色素に、ルテニウム金属錯体色素を用いてもよい。
【００１２】
前記ルテニウム金属錯体色素は、例えば、シス−ビス−（イソチオシアナート）−ビス（２，２’−ビピリジル−４，４’−ジカルボキシラート）−ルテニウム（ＩＩ）で表される基本骨格を有し、式（１）で表されるルテニウムポリピリジル錯体色素である。
【化１】
0005298654.tif 000002
[式（１）中、Ｒは任意の脂肪族基、芳香族基、四級アンモニウムイオン、アルカリ金属イオンおよび水素原子からなる置換基群から選択される置換基を表す。]
【００１３】
前記ルテニウム金属錯体色素は、例えば、式（１）中のＲが水素原子、または、テトラブチルアンモニウム基（ｎ−Ｃ４Ｈ９）４Ｎ＋（以下、ＴＢＡと記載する）である。
前記ルテニウム金属錯体色素は、例えば、トリス（イソチオシアナート）−ルテニウム（ＩＩ）−２，２’：６’，２”−ターピリジル−４，４’，４”−トリカルボキシラートで表される基本骨格を有し、式（２）で表されるルテニウムポリピリジル錯体色素である。
【化２】
0005298654.tif 000003
[式（２）中、Ｒは任意の脂肪族基、芳香族基、四級アンモニウムイオン、アルカリ金属イオンおよび水素原子からなる置換基群から選択される置換基を表す。]
【００１４】
前記ルテニウム金属錯体色素は、例えば、式（２）中、Ｒが水素原子である。
前記増感色素に、フタロシアニン骨格を有し、式（３）で表されるフタロシアニン系色素を用いてもよい。
【化３】
0005298654.tif 000004
[式３中、Ｘ１は電子供与基または水素原子である第１置換基群を表し、Ｘ２は電子吸引基または炭化水素基に１以上の電子吸引基が結合した第２置換基群を表し、Ｘ３およびＸ４は第１置換基群および第２置換基群から選択される置換基を表す。また、ｎはＸ１乃至Ｘ４のそれぞれについて独立して選択可能な１以上の整数である。さらに、ＭはＣｕ、Ｚｎ、Ｎｉ、Ｃｏ、Ｒｕ、Ａｌ、Ｒｈ、Ｏｓ、Ｐｂ、ＳｎおよびＰからなる元素の群から選択される原子を表し、Ｍの価数によりピリジンまたはピリジン誘導体がＭに配位する。第１置換基群の電子供与基は、ｔ−ブチル基、ＯＣｍＨ２ｍ＋１、ＮＲ２、または−Ｃ４Ｈ９−ｐｈ−Ｏ−で表される置換基であり、第２置換基群はＣＯＯＨ、ＣＯＯＲ、ＳＯ３Ｈ、ＰＯ３Ｈで表せる電子吸引基、または、−ＣＨ２Ｙ、−ＣＨ（ＣＨ２Ｙ）Ｙ及び−ＣＨ（ＣＨ２Ｙ）２で表される置換基である。また、ｍは１から１０までの整数を表し、Ｒは直鎖状または分枝状のアルキル基、フェニル基または１以上の水素がアルキル基に置換されたフェニル基を表し、ｐｈはフェニレンを表し、Ｙは電子吸引基のいずれかを表す。]
【００１５】
前記フタロシアニン系色素は、例えば、式３中のＸ１、Ｘ３およびＸ４がいずれもｔ−ブチル基であり、またＸ２が−ＣＨ（ＣＨ２ＣＯＯＨ）ＣＯＯＨであり、さらにＭがＺｎである。
前記増感色素に、ポリフィリン骨格を有し、式（４）で表されるポリフィリン系色素を用いてもよい。
【化４】
0005298654.tif 000005
[式（４）中、Ｘ１は電子供与基または水素原子である第１置換基群を表し、Ｘ２は電子吸引基または炭化水素に１以上の電子吸引基が結合した第２置換基群を表し、Ｘ３はおよびＸ４は第１置換基群および第２置換基群から選択される置換基を表す。また、ｎはＸ１乃至Ｘ４のそれぞれについて独立して選択可能な１以上の整数である。さらに、ＭはＣｕ、Ｚｎ、Ｎｉ、Ｃｏ、Ｒｕ、Ａｌ、Ｒｈ、Ｏｓ、Ｐｂ、ＳｎおよびＰからなる元素の群から選択される元素を表し、Ｍの価数によりピリジンまたはピリジン誘導体がＭに配位する。第１置換基群の電子供与基は、ｔ−ブチル基、ＯＣｍＨ２ｍ＋１、ＮＲ２、または−Ｃ４Ｈ９−ｐｈ−Ｏ−で表される置換基であり、第２置換基群はＣＯＯＨ、ＣＯＯＲ、ＳＯ３Ｈ、ＰＯ３Ｈで表せる電子吸引基、または、−ＣＨ２Ｙ、−ＣＨ（ＣＨ２Ｙ）Ｙ及び−ＣＨ（ＣＨ２Ｙ）２で表される置換基である。ｐｈはフェニレンを表し、Ｙは電子吸引基のいずれかを表す。]
【００１６】
溶媒に前記化合物を縣濁させて分散液を調整し、該分散液と増感色素が所定濃度となるように溶媒に混和した色素混和溶液とを混合して色素吸着液を調整してもよい。
前記色素吸着液を調整する溶媒は、例えば、水、低級アルコール、ニトリル、N，Nージメチルホルムアミド、ジメチルスルホキシド、または、テトラヒドロフランのいずれかである。
【００１７】
前記色素吸着液を酸性に調製してもよい。
前記色素吸着液に含有される酸の濃度は、例えば、１０ｍｍｏｌ／Ｌ乃至１２ｍｏｌ／Ｌである。
前記色素吸着液に含有される金属化合物の濃度は、例えば、１ｍｍｏｌ／Ｌ乃至１ｍｏｌ／Ｌである。
【００１８】
本発明の第２の観点にかかる色素増感型太陽電池の製造方法は、本発明の第１の観点にかかる光電極の製造方法を含む、ことを特徴とする。
【００１９】
本発明の光電極は、
色素増感型太陽電池の光電極であって、
半導体電極の表面領域に化合物が共吸着した共吸着領域を含み、該共吸着領域と非吸着領域とに増感色素が吸着されている、ことを特徴とする。
【００２０】
前記半導体電極が酸化物半導体から構成され、前記化合物は、前記増感色素を前記半導体電極に吸着する際に使用する色素吸着液に混合されたチタン化合物であることが好ましい。
前記増感色素は、例えば、その骨格構造が平面状の色素である。
前記増感色素は、例えば、ルテニウム金属錯体色素である。
【００２１】
前記ルテニウム金属錯体色素は、例えば、シス−ビス−（イソチオシアナート）−ビス（２，２’−ビピリジル−４，４’−ジカルボキシラート）−ルテニウム（ＩＩ）で表される基本骨格を有し、式（１）で表されるルテニウムポリピリジル錯体色素である。
【化５】
0005298654.tif 000006
[式（１）中、Ｒは任意の脂肪族基、芳香族基、四級アンモニウムイオン、アルカリ金属イオンおよび水素原子からなる置換基群から選択される置換基を表す。]
【００２２】
前記ルテニウム金属錯体色素は、例えば、式（１）中のＲが水素原子、または、ＴＢＡである。
前記ルテニウム金属錯体色素は、例えば、トリス（イソチオシアナート）−ルテニウム（ＩＩ）−２，２’：６’，２”−ターピリジル−４，４’，４”−トリカルボキシラートで表される基本骨格を有し、式（２）で表されるルテニウムポリピリジル錯体色素である。
【化６】
0005298654.tif 000007
[式（２）中、Ｒは任意の脂肪族基、芳香族基、四級アンモニウムイオン、アルカリ金属イオンおよび水素原子からなる置換基群から選択される置換基を表す。]
【００２３】
前記ルテニウム金属錯体色素は、例えば、式（２）中、Ｒが水素原子である。
前記増感色素は、例えば、フタロシアニン骨格を有し、式（３）で表されるフタロシアニン系色素である。
【化７】
0005298654.tif 000008
[式３中、Ｘ１は電子供与基または水素原子である第１置換基群を表し、Ｘ２は電子吸引基または炭化水素基に１以上の電子吸引基が結合した第２置換基群を表し、Ｘ３はおよびＸ４は第１置換基群および第２置換基群から選択される置換基を表す。また、ｎはＸ１乃至Ｘ４のそれぞれについて独立して選択可能な１以上の整数である。さらに、ＭはＣｕ、Ｚｎ、Ｎｉ、Ｃｏ、Ｒｕ、Ａｌ、Ｒｈ、Ｏｓ、Ｐｂ、ＳｎおよびＰからなる元素の群から選択される原子を表し、Ｍの価数によりピリジンまたはピリジン誘導体がＭに配位する。第１置換基群の電子供与基は、ｔ−ブチル基、ＯＣｍＨ２ｍ＋１、ＮＲ２、または−Ｃ４Ｈ９−ｐｈ−Ｏ−で表される置換基であり、第２置換基群はＣＯＯＨ、ＣＯＯＲ、ＳＯ３Ｈ、ＰＯ３Ｈで表せる電子吸引基、または、−ＣＨ２Ｙ、−ＣＨ（ＣＨ２Ｙ）Ｙ及び−ＣＨ（ＣＨ２Ｙ）２で表される置換基である。また、ｍは１から１０までの整数を表し、Ｒは直鎖状または分枝状のアルキル基、フェニル基または１以上の水素がアルキル基に置換されたフェニル基を表し、ｐｈはフェニレンを表し、Ｙは電子吸引基のいずれかを表す。]
【００２４】
前記フタロシアニン系色素は、例えば、式３中のＸ１、Ｘ３およびＸ４がいずれもｔ−ブチル基であり、またＸ２が−ＣＨ（ＣＨ２ＣＯＯＨ）ＣＯＯＨであり、さらにＭがＺｎである。
前記増感色素は、例えば、ポリフィリン骨格を有し、式（４）で表されるポリフィリン系色素である。
【化８】
0005298654.tif 000009
[式（４）中、Ｘ１は電子供与基または水素原子である第１置換基群を表し、Ｘ２は電子吸引基または炭化水素に１以上の電子吸引基が結合した第２置換基群を表し、Ｘ３はおよびＸ４は第１置換基群および第２置換基群から選択される置換基を表す。また、ｎはＸ１乃至Ｘ４のそれぞれについて独立して選択可能な１以上の整数である。さらに、ＭはＣｕ、Ｚｎ、Ｎｉ、Ｃｏ、Ｒｕ、Ａｌ、Ｒｈ、Ｏｓ、Ｐｂ、ＳｎおよびＰからなる元素の群から選択される元素を表し、Ｍの価数によりピリジンまたはピリジン誘導体がＭに配位する。第１置換基群の電子供与基は、ｔ−ブチル基、ＯＣｍＨ２ｍ＋１、ＮＲ２、または−Ｃ４Ｈ９−ｐｈ−Ｏ−で表される置換基であり、第２置換基群はＣＯＯＨ、ＣＯＯＲ、ＳＯ３Ｈ、ＰＯ３Ｈで表せる電子吸引基、または、−ＣＨ２Ｙ、−ＣＨ（ＣＨ２Ｙ）Ｙ及び−ＣＨ（ＣＨ２Ｙ）２で表される置換基である。ｐｈはフェニレンを表し、Ｙは電子吸引基のいずれかを表す。]
【００２５】
本発明の第３の観点にかかる色素増感型太陽電池は、本発明の第１の観点にかかる光電極の製造方法により製造された光電極を備える、ことを特徴とする。
【発明の効果】
【００２６】
本発明によれば、光電流の損失が少なく、光電変換効率が高い色素増感型太陽電池を実現することができる。
【発明を実施するための最良の形態】
【００２７】
以下、本発明の光電極、及び、これを備える色素増感型太陽電池の製造方法、並びに、色素増感型太陽電池について図面を参照しつつ説明する。
【００２８】
図１は、本実施の形態の色素増感型太陽電池の基本構成を示す図である。図１に示すように、色素増感型太陽電池１は、光電極２と、対極３と、スペーサ４と、スペーサ４により光電極２と対極３との間に形成される間隙に充填された電解質５と、を備えている。
【００２９】
光電極２は、色素増感型太陽電池１の負極であり、図１に示すように、透明電極２１と、半導体電極２２と、から構成されている。
【００３０】
透明電極２１は、透明基板２３と、透明基板２３の半導体電極２２側をコートするように形成された透明導電膜２４から構成されている。透明基板２３は、光を透過する透明基板材料、例えば、透明なガラス基板、すりガラス状の半透明なガラス基板のような各種のガラス基板の他、透明プラスチック板、透明プラスチック膜、無機物透明結晶体などから構成されている。透明導電膜２４は、例えば、フッ素ドープＳｎＯ２、ＩＴＯ、ＺｎＯ：Ａｌ、アンチモンドープ酸化スズ（ＳｎＯ２−Ｓｂ）等のような透明な導電材料から構成されている。
【００３１】
半導体電極２２は、半導体粒子からなる半導体層から構成され、その表面に増感色素が吸着されている。半導体電極２２は、増感色素で励起された電子を透明電極２１に輸送する機能を有し、例えば、金属酸化物のナノ粒子を、透明電極２１の透明導電膜２４の表面に凝集することにより形成される。
【００３２】
半導体電極２２の半導体層は、例えば、二酸化チタン、一酸化チタン、三酸化二チタン等の酸化チタン、酸化亜鉛、酸化スズのようなｎ型酸化物半導体材料や、その他のｎ型半導体材料等の中から１種または２種以上を組み合わせた酸化物半導体から構成されている。半導体電極２２は、これらの酸化物半導体のうち、酸化チタン、特に、二酸化チタンから構成されていることが好ましい。二酸化チタンは、電子輸送能力に優れ、また、光に対する感受性が高く、半導体電極２２自体でも電子を発生できることから、半導体層に二酸化チタンを用いると、良好な光電変換効率の色素増感型太陽電池１が得られるためである。また、二酸化チタンは結晶構造が安定しているので、色素増感型太陽電池１が過酷な環境下に曝された場合でも、経時劣化が少ないためである。
【００３３】
半導体電極２２は、その電解質５側の表面に、複数の共吸着領域２２ａが形成されている。図２に、半導体電極２２の表面形状を模式的に示す。図２に示すように、半導体電極２２の表面には、例えば、こぶ状に突起した複数の突起物が形成された共吸着領域２２ａが形成されている。これは、後述するように、増感色素６が吸着される際に使用する色素吸着液に、半導体電極２２の半導体層の表面に共吸着する化合物が混合されており、半導体電極２２の表面に増感色素６を吸着させることにより、半導体電極２２の表面（例えば、二酸化チタン）と、色素吸着液に含まれる化合物とが共吸着し、共吸着領域２２ａが形成される。このように、半導体電極２２の表面では、新たな表面を形成しながら増感色素６の吸着を行っているので、増感色素６の吸着可能な面積が増加する。また、増感色素６は、非吸着領域２２ｂのみならず、共吸着領域２２ａにも吸着される。このため、半導体電極２２の表面に吸着される増感色素６の量が増え、光電変換効率が向上する。
【００３４】
また、このように形成された半導体電極２２の表面には、いわゆる表面欠陥が生じにくくなる。これは、色素吸着液に含まれる化合物と半導体電極２２の表面の一部とが共吸着することにより、半導体電極２２の表面に生じた表面欠陥（図２中の点線で示した部分）が修復されるためである。この結果、表面欠陥からの電子の逆移動が抑制され、光電流の損失を少なくすることができる。
【００３５】
半導体電極２２の表面に吸着される増感色素６は、太陽光を受光して、電子と正孔を発生する受光部であり、半導体電極２２の表面上でエステル結合を形成して担持される。これにより、増感色素６と金属酸化物の電子軌道の重なりが形成され、増感色素６から半導体電極２２への電子の注入が効率良く進行する。
【００３６】
このような増感色素６は、図２に示すように、その骨格構造が平面状（平板状）の色素を用いることが好ましい。半導体電極２２の表面に吸着された増感色素６による立体障害による影響を受けにくく、半導体電極２２の表面により多くの増感色素６を吸着できるためである。
【００３７】
増感色素６としては、各種の顔料、染料等が挙げられ、これらを単独または混合して使用することができる。染料は金属酸化物との結合性（吸着性）がより優れるという特性を有し、顔料は経時的変質や劣化がより少ないという特性を有する。このため、色素増感型太陽電池１に望まれる特性等に応じて、増感色素６の種類を適宜選択すればよい。
【００３８】
増感色素６に用いられる染料としては、ルテニウムポリピリジル錯体色素、ルテニウムフェナントロリン錯体色素、キノリン系ルテニウム錯体色素等のルテニウム金属錯体色素が挙げられ、特に、カルボン酸基、無水カルボン酸基、スルホン酸基、アルコキシド基等の錯体と半導体電極２２との間に化学結合を形成し得る官能基を分子中に備えるものが好ましい。
【００３９】
ルテニウム金属錯体色素としては、例えば、シス−ビス−（イソチオシアナート）−ビス（２，２’−ビピリジル−４，４’−ジカルボキシラート）−ルテニウム（ＩＩ）で表される基本骨格を有し、下記式（１）で表されるルテニウムポリピリジル錯体色素が挙げられる。
【００４０】
【化９】
0005298654.tif 000010
[式（１）中、Ｒは任意の脂肪族基、芳香族基、四級アンモニウムイオン、アルカリ金属イオンおよび水素原子からなる置換基群から選択される置換基を表す。]
【００４１】
このようなルテニウム金属錯体色素としては、式（１）中のＲを水素原子としたもの、ＴＢＡ（テトラブチルアンモニウム基）としたものなどがある。
【００４２】
また、ルテニウム金属錯体色素は、トリス（イソチオシアナート）−ルテニウム（ＩＩ）−２，２’：６’，２”−ターピリジル−４，４’，４”−トリカルボキシラートで表される基本骨格を有し、下記式（２）で表されるルテニウムポリピリジル錯体色素であってもよい。
【００４３】
【化１０】
0005298654.tif 000011
[式（２）中、Ｒは任意の脂肪族基、芳香族基、四級アンモニウムイオン、アルカリ金属イオンおよび水素原子からなる置換基群から選択される置換基を表す。]
【００４４】
このようなルテニウム金属錯体色素としては、式（２）中のＲを水素原子としたものなどが挙げられる。
【００４５】
増感色素６に用いられる顔料としては、例えば、フタロシアニン骨格を有し、式（３）で表されるフタロシアニン系色素（誘導体）が挙げられる。
【００４６】
【化１１】
0005298654.tif 000012
【００４７】
式３中、Ｘ１は電子供与基または水素原子である第１置換基群を表し、Ｘ２は電子吸引基または炭化水素基に１以上の電子吸引基が結合した第２置換基群を表し、Ｘ３およびＸ４は第１置換基群および第２置換基群から選択される置換基を表す。また、ｎはＸ１乃至Ｘ４のそれぞれについて独立して選択可能な１以上の整数である。さらに、ＭはＣｕ、Ｚｎ、Ｎｉ、Ｃｏ、Ｒｕ、Ａｌ、Ｒｈ、Ｏｓ、Ｐｂ、ＳｎおよびＰからなる元素の群から選択される原子を表し、Ｍの価数によりピリジンまたはピリジン誘導体がＭに配位する。第１置換基群の電子供与基は、ｔ−ブチル基、ＯＣｍＨ２ｍ＋１、ＮＲ２、または−Ｃ４Ｈ９−ｐｈ−Ｏ−で表される置換基であり、第２置換基群はＣＯＯＨ、ＣＯＯＲ、ＳＯ３Ｈ、ＰＯ３Ｈで表せる電子吸引基、または、−ＣＨ２Ｙ、−ＣＨ（ＣＨ２Ｙ）Ｙ及び−ＣＨ（ＣＨ２Ｙ）２で表される置換基である。また、ｍは１から１０までの整数を表し、Ｒは直鎖状または分枝状のアルキル基、フェニル基または１以上の水素がアルキル基に置換されたフェニル基を表し、ｐｈはフェニレンを表し、Ｙは電子吸引基のいずれかを表す。
【００４８】
このようなフタロシアニン骨格を有する増感色素としては、式（３）中のＸ１、Ｘ３およびＸ４がいずれもｔ−ブチル基であり、またＸ２が−ＣＨ（ＣＨ２ＣＯＯＨ）ＣＯＯＨであり、さらにＭがＺｎであるものなどが挙げられる。
【００４９】
また、増感色素６に用いられる顔料としては、ポリフィリン骨格を有し、式（４）で表されるポリフィリン系色素（誘導体）などが挙げられる。
【００５０】
【化１２】
0005298654.tif 000013
【００５１】
式（４）中、Ｘ１は電子供与基または水素原子である第１置換基群を表し、Ｘ２は電子吸引基または炭化水素に１以上の電子吸引基が結合した第２置換基群を表し、Ｘ３およびＸ４は第１置換基群および第２置換基群から選択される置換基を表す。また、ｎはＸ１乃至Ｘ４のそれぞれについて独立して選択可能な１以上の整数である。さらに、ＭはＣｕ、Ｚｎ、Ｎｉ、Ｃｏ、Ｒｕ、Ａｌ、Ｒｈ、Ｏｓ、Ｐｂ、ＳｎおよびＰからなる元素の群から選択される元素を表し、Ｍの価数によりピリジンまたはピリジン誘導体がＭに配位する。第１置換基群の電子供与基は、ｔ−ブチル基、ＯＣｍＨ２ｍ＋１、ＮＲ２、または−Ｃ４Ｈ９−ｐｈ−Ｏ−で表される置換基であり、第２置換基群はＣＯＯＨ、ＣＯＯＲ、ＳＯ３Ｈ、ＰＯ３Ｈで表せる電子吸引基、または、−ＣＨ２Ｙ、−ＣＨ（ＣＨ２Ｙ）Ｙ及び−ＣＨ（ＣＨ２Ｙ）２で表される置換基である。ｐｈはフェニレンを表し、Ｙは電子吸引基のいずれかを表す。
【００５２】
対極３は、電解質５中の酸化還元対に高効率で電子を渡すことができる材料から構成されていればよく、例えば、透明電極２１と同様の透明導電膜上にＰｔ等の金属薄膜電極を形成し、金属薄膜電極を電解質５の側に向けて配置させるたもの等が用いられる。また、透明導電膜に白金を少量付着させたものであってもよく、白金などの金属薄膜、炭素などの導電性膜などであってもよい。
【００５３】
スペーサ４は、光電極２と対極３との間に間隙が形成できるものであればよく、樹脂フィルム、シリカビーズ等を用いることができる。
【００５４】
電解質５は、光励起され半導体への電子注入を果した後の色素を還元するための酸化還元種を含んでいれば特に限定されないが、Ｉ-／Ｉ3-等の酸化還元種を含むヨウ素系レドックス溶液が好ましく用いられる。具体的には、Ｉ-／Ｉ3-系の電解質はヨウ素のアンモニウム塩あるいはヨウ化リチウムとヨウ素を混合したものなどを用いることができる。その他、Ｂｒ-／Ｂｒ3-系、キノン／ハイドロキノン系などのレドックス電解質をアセトニトリル、炭酸プロピレン、エチレンカーボネートなどの電気化学的に不活性な溶媒（およびこれらの混合溶媒）に溶かしたものも使用できる。
【００５５】
このような色素増感型太陽電池１では、透明電極２１を透過して半導体電極２２に光が照射されると、その光によって、半導体電極２２内に吸着されている増感色素が励起され、この増感色素から半導体電極２２へ電子が注入される。そして、半導体電極２２に注入された電子は、透明電極２１に集められて外部に取り出される。外部に取り出された電子は、対極３に導かれ、電解質５に含まれている酸化還元対に与えられる。この電子が与えられた酸化還元対によって、色素が酸化される。こうして光電極２と対極３との間に光電流が流れる。
【００５６】
次に、以上のように構成された色素増感型太陽電池１の製造方法について説明する。
【００５７】
まず、ガラス基板等の透明基板２３上に、例えば、フッ素ドープＳｎＯ２等の透明導電材料をスプレーコートする等の公知の方法を用いて透明導電膜２４を形成し、透明電極２１を形成する。
【００５８】
次に、透明電極２１の透明導電膜２４上に、例えば、金属酸化物ペーストを塗布し、塗布した金属酸化物ペーストを焼成して、透明電極２１上に半導体層（半導体電極２２の半導体層）を形成する。金属酸化物ペーストの塗布は、例えば、スクリーン印刷法などにより、焼成後に形成される半導体層の平均厚さが４〜８μｍ程度となるように均一に塗布する。また、焼成条件（焼成温度および焼成時間）は、金属酸化物ペーストの材質に応じて適宜選択する。例えば、金属酸化物ペーストに二酸化チタンを用いた場合には、焼成温度を４５０〜５５０℃、焼成時間を１時間とすれば、良好な二酸化チタン層を得ることができる。
【００５９】
続いて、酸性にｐＨ調整した溶媒に、所定量のチタン化合物を縣濁させて分散液を調整する。溶媒は、極性溶媒および非極性溶媒のいずれを用いてもよい。極性溶媒としては、水、エタノール、アセトニトリル、ｔ−ブタノール、ジメチルホルムアミド、ジメチルスルホキシドなどが挙げられ、非極性溶媒としては、テトラフドロフランが挙げられる。また、溶媒を酸性にｐＨ調整するのは、増感色素３と金属酸化物層２との間でフィッシャーエステル合成反応を進行させるためであり、このため、色素吸着液に含有される酸は、塩酸、硫酸、硝酸などの強酸を用い、その濃度は、１０ｍｍｏｌ／Ｌ乃至１２ｍｏｌ／Ｌとすることが好ましい。
【００６０】
また、チタン化合物は、半導体電極２２の半導体層の表面に共吸着する化合物であればよく、例えば、半導体電極２２の半導体層が二酸化チタンから構成されている場合には、水酸化チタン（Ｔｉ（ＯＨ）Ｘ）を用いることが好ましい。色素吸着液中のチタン化合物の濃度は、１ｍｍｏｌ／Ｌ乃至１ｍｏｌ／Ｌであることが好ましい。なお、チタン化合物の溶媒への溶解を容易にするため、チタン化合物を、スピードミルなどの粉砕機または乳鉢で粉砕して微粒子に調整することが好ましい。
【００６１】
次に、分散液と、増感色素６を溶媒で溶解して所定濃度にした色素溶解液とを等液量ずつ混合して色素吸着液を調整する。溶媒としては、極性溶媒、例えば、水、エタノール、アセトニトリル、ｔ−ブタノール、ジメチルホルムアミド、ジメチルスルホキシドなど、あるいは、非極性溶媒、例えば、テトラヒドロフランのいずれかを選んで、増感色素６を溶解して所定濃度の色素溶解液を調製する。そして、この色素溶解液と分散液とを混合撹拌して、色素吸着液を調製する。
【００６２】
続いて、半導体層が形成された透明電極２１を調製された色素吸着液に浸漬させ、増感色素６を半導体層に吸着させ、光電極２（半導体電極２２）を形成する。増感色素６を吸着させる条件は、半導体層の表面積、増感色素６およびチタン化合物の濃度に応じて適宜選択する。例えば、室温（２５±１℃）で２１〜２２時間浸漬させれば、エステル化反応が十分に進行するため、増感色素６を半導体層に十分に吸着させることができる。
【００６３】
ここで、色素吸着液には、半導体層の表面に共吸着するチタン化合物が混合されているので、半導体電極２２の表面に増感色素６を吸着させることにより、半導体電極２２の表面（例えば、二酸化チタン）と、色素吸着液に含まれるチタン化合物とが共吸着し、共吸着領域２２ａが形成される。このように、半導体電極２２の表面では、新たな表面を形成しながら増感色素６の吸着を行っているので、増感色素６の吸着可能な面積が増加する。また、非吸着領域２２ｂのみならず、共吸着領域２２ａにも増感色素６が吸着するので、半導体電極２２の表面に吸着される増感色素６の量が増え、光電変換効率が向上する。
【００６４】
さらに、半導体電極２２の表面に表面欠陥が生じていても、色素吸着液に含まれるチタン化合物と半導体電極２２の表面の一部とが共吸着することにより、表面欠陥が修復される。このため、表面欠陥からの電子の逆移動が抑制され、光電流の損失を少なくすることができる。
【００６５】
このようにして光電極２を形成した後、公知の方法により対極３を作製し、作製した対極３と、光電極２と、スペーサー４とを、図１に示すように組み上げ、その内部に電解質５を充填する。これにより、色素増感型太陽電池１を製造することができる。
【実施例】
【００６６】
以下、実施例及び比較例を挙げて、本発明の色素増感型太陽電池１をさらに詳しく説明する。なお、実施例は、本発明の好適な一例を示すものであり、本発明を何ら限定するものではない。
【００６７】
（実施例１）
まず、１０ｍＬの蒸留水を入れた樹脂製容器に四塩化チタンを０．０１ｍｏｌ滴下し、蓋をして良く振とうした。次に、この溶液をビーカーに移して、２５％アンモニア水を約２．５ｍＬ滴下した。これにより、ビーカー内に水酸化チタンの白色沈殿が析出した。続いて、ビーカー内に蒸留水を加えて、ｐＨを８±０．５に調整した後、吸引濾過により水酸化チタンを分離した。なお、濾液のｐＨは７±０．５であった。次に、水酸化チタンをアスピレータ減圧乾燥し、さらにデシケータに保管して引き続き風乾することにより、水酸化チタンの乾燥固体を得た。
【００６８】
次に、水酸化チタンの乾燥固体を乳鉢で粉砕した後、その濃度が０．０５ｍｏｌ／Ｌとなるように、水酸化チタンをエタノール溶液（１ｍｏｌ／Ｌの塩酸を含む）に添加した。続いて、超音波洗浄機でさらに粉砕しつつスターラーで撹拌することにより、無色透明な水酸化チタン分散液を得た。この水酸化チタン分散液を、０．６ｍｍｏｌ／Ｌの増感色素６を含んだエタノール溶液（色素溶解液）と体積比で１：１の割合で混合して色素吸着液を調整した。色素吸着液の溶質のモル濃度は、それぞれ、増感色素：０．３Ｍ、水酸化チタン：２５ｍＭ、ＨＣｌ：０．５Ｍであった。また、増感色素６は、以下にその構造を示すものを使用した。なお、この色素は、式（１）のＲをＴＢＡとしたものである。
【００６９】
【化１３】
0005298654.tif 000014
【００７０】
続いて、透明電極２１として、日本板硝子株式会社製の透明導電膜付き基板を用い、この基板にＴｉＯ２ペースト（ＰＳＴ−１８ＮＲＴ：触媒化成工業株式会社製）をスクリーン印刷法を用いて１〜２回塗布した後、５００℃で焼成した。これにより、透明導電膜上に平均厚さ４〜８μｍの多孔質ＴｉＯ２膜が形成された基板を得た。
【００７１】
次に、樹脂製容器の中にこの基板を入れた後、樹脂製容器中に色素吸着液を３ｍＬ滴下し、室温下（２５±１℃）で２１〜２２時間静置し、増感色素６を多孔質ＴｉＯ２膜の表面に吸着させた。吸着終了後、この基板を色素吸着液から取り出して、エタノールで濯いだ後、窒素をブローして乾燥させることにより、光電極２を得た。
【００７２】
対極３として用いる白金板の上に、スペーサ４としての膜厚５０μｍの樹脂フィルムを載置し、スペーサ４の内側にヨウ素レドックス系の電解液を滴下した。その上にＴｉＯ２膜が電解液と接触するように光電極２を載置した後、クランプで固定して色素増感型太陽電池１を作製した。
【００７３】
（比較例１）
水酸化チタンを含まない色素吸着液を調整すること以外、実施例１と同様の方法で色素増感型太陽電池用電極を作製した。
【００７４】
（実施例２）
増感色素６を、以下にその構造を示す色素を使用したこと以外、実施例１と同様の方法で色素増感型太陽電池用電極を作製した。なお、この色素は、式（３）中のＸ１、Ｘ３およびＸ４がいずれもｔ−ブチル基であり、またＸ２が−ＣＨ（ＣＨ２ＣＯＯＨ）ＣＯＯＨであり、さらにＭがＺｎとしたものである。
【００７５】
【化１４】
0005298654.tif 000015
【００７６】
（比較例２）
水酸化チタンを含まない色素吸着液を調整すること以外、実施例２と同様の方法で色素増感型太陽電池用電極を作製した。
【００７７】
（色素増感型太陽電池の諸特性の評価）
上述の方法で作成した色素増感型太陽電池の諸特性を評価した結果を、図３〜図６を参照しながら説明する。
【００７８】
図３は、実施例１および比較例１で作製した色素増感型太陽電池の外部量子効率スペクトル（ＩＰＣＥ）であり、図４は、実施例２および比較例２で作製した色素増感型太陽電池の外部量子効率スペクトル（ＩＰＣＥ）である。ここで、外部量子効率とは、ＬＥＤなどの発光素子の発光層に注入する電子数に対して，発光素子外部に放射される光子数の割合で示したものであり、この値が大きいほど太陽電池の光電変換効率が高い。
【００７９】
図３、図４より、実施例１、２で作製した色素増感型太陽電池のＩＰＣＥと、比較例１、２で作製した色素増感型太陽電池のＩＰＣＥとを較べると、４００〜８００ｎｍの波長域において、実施例１、２で作製した色素増感型太陽電池の方が、高いＩＰＣＥを示すことが見てとれる。この結果から、本発明に係る太陽電池用電極を用いることにより、光電変換効率の高い色素増感型太陽電池が得られることが確認できた。
【００８０】
図５は、実施例１および比較例１で作製した色素増感型太陽電池の擬似太陽光照射時における電流−電圧特性曲線である。図６は、実施例２および比較例２で作製した色素増感型太陽電池の擬似太陽光照射時における電流−電圧特性曲線である。擬似太陽光は、擬似太陽光照射装置により照射され、照射条件はスペクトルをＡＭ１．５Ｇ、光量を１００ｍＷ／ｃｍ２に設定している。ここで、ＡＭ１．５Ｇとは、太陽電池のエネルギー変換効率を求める際に用いられる、太陽光を模した標準的な光源から出る光のスペクトルの呼称であり、測定に用いる光のスペクトルがＡＭ１．５Ｇと異なっていると、太陽電池としてのエネルギー変換効率に誤差が生じる。
【００８１】
図５、６より、実施例１、２で作製した色素増感型太陽電池は、比較例１、２で作製した色素増感型太陽電池と較べて、短絡電流、開放電圧のいずれも大きな値を示していることが見てとれる。ここで、色素増感型太陽電池の光電変換効率は、短絡電流と開放電圧の積に比例して大きくなるため、この結果からも、本発明に係る太陽電池用電極を用いることにより、光電変換効率の高い色素増感型太陽電池が得られることが確認できた。また、短絡電流の値が大きくなることから、電子の逆移動による光電流の損失が抑制されていることが確認できた。
【００８２】
次に、実施例１、２に係る色素増感型太陽電池および比較例１、２に係る色素増感型太陽電池の諸特性を比較するため、図５および図６に示した電流−電圧特性曲線から、開放電圧、短絡電流、および最大電力値を求め、数式１を用いて形状因子を算出した。また、短絡電流密度および光電変換効率を以下の数式２および３を用いて算出した。これらの結果を表１に示す。
【００８３】
【数１】
0005298654.tif 000016
【００８４】
【数２】
0005298654.tif 000017
【００８５】
【数３】
0005298654.tif 000018
【００８６】
【表１】
0005298654.tif 000019
【００８７】
表１より、実施例１で作製した色素増感型太陽電池は、比較例１で作製した色素増感型太陽電池用電極と比べて、光電変換効率が２０％程度向上していることが確認できた。また、実施例２で作製した色素増感型太陽電池は、比較例２で作製した色素増感型太陽電池と比べて、光電変換効率が６０％程度向上していることが解る。この結果から、本発明に係る色素増感型太陽電池用電極を用いることで、光電変換効率が顕著に向上した色素増感型太陽電池を提供できることが確認できた。
【００８８】
なお、本実施例においては、増感色素６として、ルテニウムポリピリジル錯体およびフタロシアニン誘導体を用いた例について説明したが、本発明はこれらに限られるものではない。例えば、ルテニウムフェナントロリン錯体、キノリン系ルテニウム錯体、式（５）で表されるポリフィリン誘導体、ナフタロシアニン誘導体などを太陽電池用電極に用いても、光色素増感型太陽電池の光電変換効率を向上させることができる。
【図面の簡単な説明】
【００８９】
【図１】本発明の色素増感型太陽電池の構成を示す図である。
【図２】本発明の太陽電池用電極の模式図である。
【図３】色素増感型太陽電池の波長と外部量子効率スペクトルとの関係を示す図である。
【図４】色素増感型太陽電池の波長と外部量子効率スペクトルとの関係を示す図である。
【図５】色素増感型太陽電池の擬似太陽光照射時における電流−電圧特性曲線を示す図である。
【図６】色素増感型太陽電池の擬似太陽光照射時における電流−電圧特性曲線を示す図である。
【符号の説明】
【００９０】
１  色素増感型太陽電池
２  光電極
３  対極
４  スペーサ
５  電解質
６  増感色素
２１  透明電極
２２  半導体電極
２２ａ  共吸着領域
２２ｂ  非吸着領域
２３  透明基板
２４  透明導電膜
【図１】
0005298654.tif 000022
【図２】
0005298654.tif 000023
【図３】
0005298654.tif 000024
【図４】
0005298654.tif 000025
【図５】
0005298654.tif 000026
【図６】
0005298654.tif 000027